(57)【要約】【課題】  積層セラミックスコンデンサの内部や外部電極、電磁波シールドなどの電子部品用のニッケル粉とその効率的な製造方法、及び塩素など不純物が低減したそのニッケル粉を用いた塗布膜の表面粗さが小さいニッケルペーストを提供する。【解決手段】  水酸化ニッケルを沈澱させる工程（Ａ）と、水酸化ニッケル粉を酸化ニッケル粉にする工程（Ｂ）と、該酸化ニッケルを還元しニッケル粉を作製する工程（Ｃ）と、還元後のニッケル粉を硫酸水溶液にて洗浄し、得られた水スラリーを純水で洗浄し固液分離した後で乾燥する工程（Ｄ）と、乾燥後のニッケル粉を解砕する工程（Ｅ）を備えたニッケル粉の製造方法であって、前記工程（Ｄ）において、硫酸水溶液の硫酸濃度及び洗浄温度が特定のものであり、固液分離後にニッケル粉を含む組成物の含水率を２０質量％以下に低減してから乾燥を行うことを特徴とするニッケル粉の製造方法により提供。【選択図】  なし【特許請求の範囲】
【請求項１】
塩化ニッケル水溶液をアルカリ水溶液で中和して水酸化ニッケルを沈澱させる工程（Ａ）と、水酸化ニッケル粉を酸化性雰囲気下あるいは不活性雰囲気下で加熱処理して酸化ニッケル粉にする工程（Ｂ）と、該酸化ニッケルを還元性ガス雰囲気下で還元しニッケル粉を作製する工程（Ｃ）と、還元後のニッケル粉を硫酸水溶液にて洗浄し、得られた水スラリーを純水で洗浄し固液分離した後で乾燥する工程（Ｄ）と、乾燥後のニッケル粉をジェットミルにて解砕する工程（Ｅ）を備えたニッケル粉の製造方法であって、
前記工程（Ｄ）において、硫酸水溶液の硫酸濃度がニッケルに対して０．５〜２．０質量％、かつ洗浄温度が１０〜５０℃であり、固液分離後にニッケル粉を含む組成物の含水率を２０質量％以下に低減してから乾燥を行うことを特徴とするニッケル粉の製造方法。
【請求項２】
前記工程（Ｄ）において、ニッケル粉を含む組成物が１８０℃以下で乾燥されることを特徴とする請求項１に記載のニッケル粉の製造方法。
【請求項３】
前記工程（Ｅ）において、ジェットミルの気流の導入圧力が０．１〜１ＭＰａであることを特徴とする請求項１に記載のニッケル粉の製造方法。
【請求項４】
前記工程（Ｅ）において、乾燥後のニッケル粉がジェットミルにより処理速度０．５〜２０ｋｇ／ｈｒで連続的に処理されることを特徴とする請求項１に記載のニッケル粉の製造方法。
【請求項５】
請求項１〜４のいずれかに記載の製造方法によって得られたニッケル粉。
【請求項６】
ニッケル粉の塩素含有量が２００質量ｐｐｍ以下であることを特徴とする請求項５に記載のニッケル粉。
【請求項７】
請求項５又は６に記載のニッケル粉に、バインダー樹脂と有機溶剤を配合してなるニッケルペースト。
【請求項８】
基板にニッケルペーストを印刷し乾燥させ、膜厚１μｍの乾燥膜を作成したとき、算術平均表面粗さＲａ（ＪＩＳ  Ｂ０６０１−２００１に基づいて測定）が０．１８μｍ以下であることを特徴とする請求項７に記載のニッケルペースト。
【発明の詳細な説明】
【技術分野】
【０００１】
本発明は、ニッケル粉とその製造方法、及びそれを用いたニッケルペーストに関し、より詳しくは、積層セラミックスコンデンサの内部や外部電極、電磁波シールドなどの電子部品用のニッケル粉とその効率的な製造方法、及び塩素など不純物が低減したそのニッケル粉を用いた塗布膜の表面粗さが小さいニッケルペーストに関する。
【背景技術】
【０００２】
近年、携帯電話やデジタル機器の小型化、高性能化に伴い、チップ部品である積層セラミックスコンデンサ（ＭＬＣＣ）の小型化、高容量化も進んでいる。ＭＬＣＣの小型化、高容量化に伴い、内部電極に使用されているニッケル粉も小径化や粗大粒子の低減が求められており、様々なニッケル粉の製造方法が提案されている。
【０００３】
例えば、塩化ニッケル蒸気を還元性ガスにより還元する気相還元法、金属化合物を含む溶液を微細な液滴にして高温で熱分解させる噴霧熱分解法、水または有機溶媒中でニッケル塩を還元剤により還元する湿式還元法、酸化ニッケル、水酸化ニッケル、炭酸ニッケルなどのニッケル化合物の粉を水素ガスにより還元する静置式水素還元法などがある。
これら製造方法の中でも、湿式法により水酸化ニッケルを生成し、これを原料として還元処理しニッケル粉を製造する湿式還元法や静置式水素還元法は、生産性も高く低コストでニッケル粉が得られる方法として期待されている。例えば、一定温度に保持された反応槽内のスラリーに、含ニッケル溶液を連続的に添加しつつ、該スラリーを所定のｐＨに保持するようにアルカリ溶液を添加して水酸化ニッケルを生成し、該スラリーをろ過し、水洗し、乾燥させて水酸化ニッケル粉を得た後、これを水素ガス還元雰囲気下で、還元温度を４００〜５５０℃として加熱還元するニッケル粉の製造方法が提案されている（特許文献１）。この方法は、塩化ニッケルを原料として用いることで、安価で生産性が良いニッケル粉が得られるが、ニッケル粉の残留塩素が多いという問題点がある。ニッケル粉中の残留塩素が多いと、ニッケル粉の耐錆性を阻害するだけではなく、電子部品の材料として使用する場合、焼成等の工程で塩化水素ガスを発生させ、電子部品や装置、環境へ悪影響を与えるといった問題がある。
【０００４】
一方、これらの金属ハロゲン化物、特に塩化ニッケルを原料として得られたニッケル粉中の塩素を除去する方法として、種々の洗浄方法が提案されている。例えば、ニッケル粉を純水で洗浄後、真空乾燥する方法（特許文献２）、ニッケル粉を炭酸水溶液にて洗浄する方法（特許文献３）、ニッケル粉をＥＤＴＡ（エチレンジアミン四酢酸）等のキレート剤水溶液にて洗浄する方法（特許文献４）、ニッケル粉をグルタミン酸水溶液にて洗浄する方法（特許文献５）が提案されている。しかし、上記洗浄工程では、所望の洗浄度が得られなかったり、洗浄に有機物を使用した場合、廃液中の有機物濃度が増加するため、廃液処理にかかるコストが増大するといった問題がある。
【０００５】
上記問題を解決するために硫酸水溶液による洗浄方法が検討されており、特定濃度の硫酸水溶液を使用してニッケル粉を洗浄することで、残留塩素が低減したニッケル粉を洗浄度が得られるようになった。この硫酸水溶液を用いた洗浄方法は、安価で高効率な洗浄方法であるが、洗浄後のニッケル粉が固着し凝集して粗粒を生成しやすく、その粗粒によりＭＬＣＣの製造時に極板間のショートが発生し容量不足になるといった、ＭＬＣＣの信頼性に悪影響を与える問題があった。
こうした状況の下、不純物濃度、特に塩素濃度が少なく、凝集がほとんどない安価なニッケル粉が切望されていた。
【先行技術文献】
【特許文献】
【０００６】
【特許文献１】特開２００３−２１３３１０号公報
【特許文献２】特開平１１−１４０５１４号公報
【特許文献３】特許第３８６８４２１号公報
【特許文献４】特許第３１３１０７５号公報
【特許文献５】特許第４５７８９９６号公報
【発明の概要】
【発明が解決しようとする課題】
【０００７】
本発明の目的は、上記問題点を解決し、塩素などの不純物が低濃度であるとともに、分散性が良く、粗大粒子を低減させたニッケル粉およびその製造方法、及びそれを用いたニッケルペーストを提供するものである。
【課題を解決するための手段】
【０００８】
本発明者らは、前記静置式水素還元法で得られるニッケル粉の残留塩素を低減するために、硫酸水溶液によって洗浄したニッケル粉の分散性向上、粗大粒子の低減方法を鋭意検討した結果、硫酸水溶液による洗浄条件を最適化するとともに、固液分離後の含水率を特定値以下にしてからジェットミル処理することにより、分散性が良く粗大粒子が低減され、かつ、不純物濃度が低いニッケル粉が得られ、生産性が高く低コスト化が可能となることを見出し、本発明に至った。
【０００９】
即ち、本発明の第１の発明によれば、塩化ニッケル水溶液をアルカリ水溶液で中和して水酸化ニッケルを沈澱させる工程（Ａ）と、水酸化ニッケル粉を酸化性雰囲気下あるいは不活性雰囲気下で加熱処理して酸化ニッケル粉にする工程（Ｂ）と、該酸化ニッケルを還元性ガス雰囲気下で還元しニッケル粉を作製する工程（Ｃ）と、還元後のニッケル粉を硫酸水溶液にて洗浄し、得られた水スラリーを純水で洗浄し固液分離した後で乾燥する工程（Ｄ）と、乾燥後のニッケル粉をジェットミルにて解砕する工程（Ｅ）を備えたニッケル粉の製造方法であって、前記工程（Ｄ）において、硫酸水溶液の硫酸濃度がニッケルに対して０．５〜２．０質量％、かつ洗浄温度が１０〜５０℃であり、固液分離後にニッケル粉を含む組成物の含水率を２０質量％以下に低減してから乾燥を行うことを特徴とするニッケル粉の製造方法が提供される。
【００１０】
また、本発明の第２の発明によれば、第１の発明において、前記工程（Ｄ）において、ニッケル粉を含む組成物が１８０℃以下で乾燥されることを特徴とするニッケル粉の製造方法が提供される。
また、本発明の第３の発明によれば、第１の発明において、前記工程（Ｅ）において、ジェットミルの気流の導入圧力が０．１〜１ＭＰａであることを特徴とするニッケル粉の製造方法が提供される。
また、本発明の第４の発明によれば、第１の発明において、前記工程（Ｅ）において、乾燥後のニッケル粉がジェットミルにより処理速度０．５〜２０ｋｇ／ｈｒで連続的に処理されることを特徴とするニッケル粉の製造方法が提供される。
【００１１】
また、本発明の第５の発明によれば、第１〜４のいずれかの発明の製造方法で得られたニッケル粉が提供される。
また、本発明の第６の発明によれば、第５の発明において、ニッケル粉の塩素含有量が２００質量ｐｐｍ以下であることを特徴とするニッケル粉が提供される。
【００１２】
また、本発明の第７の発明によれば、第５又は６の発明のニッケル粉に、バインダー樹脂と有機溶剤を配合してなるニッケルペーストが提供される。
また、本発明の第８の発明によれば、第７の発明において、基板にニッケルペーストを印刷し乾燥させ、膜厚１μｍの乾燥膜を作成したとき、算術平均表面粗さＲａ（ＪＩＳ  Ｂ０６０１−２００１に基づいて測定）が０．１８μｍ以下であることを特徴とするニッケルペーストが提供される。
【発明の効果】
【００１３】
本発明により、ニッケル粉を特定の条件で硫酸洗浄するので、塩素などの残留不純物濃度が低く抑制され、その後、ニッケル粉にジェットミル処理を施すので、凝集がほとんどないニッケル粉を得ることができる。また、得られたニッケル粉を樹脂や溶剤と混練しニッケルペースト化したものは、ＭＬＣＣや電磁波シールドなどの電子部品に用途展開できる。
【発明を実施するための形態】
【００１４】
以下、本発明の実施形態について詳細に説明する。
【００１５】
１．ニッケル粉の製造方法
本発明のニッケル粉は、塩化ニッケル水溶液をアルカリ水溶液で中和して、水酸化ニッケルの沈澱を生成させる工程（Ａ）と、水酸化ニッケル粉を酸化性雰囲気下または不活性雰囲気下で加熱処理して酸化ニッケル粉を生成させる工程（Ｂ）と、酸化ニッケル粉を還元性ガス雰囲気下で還元してニッケル粉とする工程（Ｃ）と、還元後のニッケル粉を硫酸水溶液で洗浄する工程（Ｄ）と、洗浄後のニッケル粉をジェットミルで解砕する工程（Ｅ）を順次行うことで製造される。
【００１６】
［工程Ａ］
工程Ａは、塩化ニッケル水溶液をアルカリ水溶液で中和して水酸化ニッケルを生成する工程である。水溶液の濃度中和条件等は公知の技術が適用できる。このとき、均一な特性の水酸化ニッケルを得るために、十分に攪拌された反応槽内に、水酸化ニッケル水溶液とアルカリ水溶液のｐＨを一定に保ちながら投入することが好ましい。中和に使用するアルカリ水溶液としては、水酸化ナトリウム、水酸化カリウムが用いられるが、コスト面から水酸化ナトリウムを用いることが好ましい。
【００１７】
生成された水酸化ニッケルはろ過により固液分離し、ケーキを得る。得られたケーキは直接次工程で使用することも可能であるが、残留塩素濃度を低減させるために、水洗することが好ましい。洗浄方法は、任意の方法を用いることができ、固液分離したケーキに通水する方法や純水中に再度スラリー化する方法などが用いられる。
洗浄にて得られた水酸化ニッケル粉は乾燥させるが、乾燥には、大気乾燥機や真空乾燥気といった一般的な乾燥機を使用することができる。２００℃より高温で乾燥すると、水酸化ニッケルの分解が起こり、物性に影響を与える場合があるので、乾燥温度は２００℃以下が好ましい。
【００１８】
［工程Ｂ］
工程（Ｂ）は、工程（Ａ）で得られた水酸化ニッケルを酸化性雰囲気下または不活性雰囲気下で加熱処理して酸化ニッケル粉を得る工程である。得ようとする酸化ニッケル粉に応じて、適宜、処理温度および時間などの処理条件を設定することができる。
【００１９】
前記加熱処理においては、均一な処理を行うために、ガス交換が行える状態で行うことが好ましい。ガス交換が不十分であると、発生水蒸気の影響により、得られる酸化ニッケル粉の特性が不均一になる可能性がある。加熱処理には、一般的な加熱炉を使用することができる。例えば、静置式電気炉、転動炉、バーナー炉、搬送式連続炉などを用いることができる。非還元性雰囲気であれば、用いるガス種によって制限されないが、コストや取り扱いやすさの点で大気雰囲気が優れている。
【００２０】
［工程Ｃ］
工程（Ｃ）は、工程（Ｂ）で得られた酸化ニッケル粉を還元性ガス雰囲気で還元してニッケル粉を得る工程である。前記還元条件に関しては、還元温度を３００〜５００℃とすることが好ましい。
【００２１】
還元温度が３００℃未満では、酸化ニッケル粉が十分に還元されない場合や還元に長時間を要する場合がある。一方で、還元温度が５００℃を超えると、ニッケル粒子が粗大化する場合がある。還元性雰囲気は、適宜選択することが可能であるが、入手しやすさや環境への影響を考慮すると、含水素ガス雰囲気とすることが好ましい。また、還元中は、工程（Ｂ）と同様の理由より、ガス交換雰囲気で行うことが好ましい。還元に関するその他の因子は、必要とする規模に応じて任意に設定することができる。
【００２２】
［工程Ｄ］
工程（Ｄ）は、工程（Ｃ）で得られた還元ニッケル粉を、硫酸水溶液とのスラリーとして洗浄する工程である。洗浄に使用する装置は、特に限定されるものではなく、機械式攪拌装置を備えた反応槽などを用いることができる。
【００２３】
洗浄に使用する硫酸の濃度は、ニッケルに対して０．５〜２質量％とする。硫酸濃度が０．５質量％未満だと、洗浄効果が十分でなく、不純物が低減できないことがある。一方、硫酸濃度が２質量％よりも大きいと、酸過剰によるニッケル粒子表面の溶解により、比表面積や酸素含有量が増加する恐れがある。また、濃度が２質量％を超えて大きくなっても洗浄効果の向上が見られず、経済的ではない。硫酸のより好ましい濃度は、ニッケルに対して０．５〜１．５質量％である。
【００２４】
前記洗浄は、１０〜５０℃で行うようにする。洗浄温度が１０℃より低いと、洗浄効果が低下する場合があり、不純物除去や洗浄に長時間を要するため生産性に問題を生じる。洗浄温度を高くすることで、不純物除去の効果は大きくなるが、５０℃を超えるとニッケル粒子表面の溶解速度が上昇し、不均一な表面溶解となり比表面積の増加が抑えられなくなり、また温度上昇のためのエネルギーが必要となるといった問題点がある。好ましい洗浄温度は、２０〜４０℃である。
【００２５】
ニッケル粉と硫酸水溶液の混合比は、特に限定されるものではなく、実施する規模に応じて適宜変化させることができるが、スラリー濃度を５０〜５００ｇ／Ｌとすることが好ましい。スラリー濃度が５０ｇ／Ｌ未満の場合、生産性が低く、多量の廃液が生じてしまう。一方、スラリー濃度が５００ｇ／Ｌを超える場合には、ニッケルの分散性が悪化するため、洗浄が十分に行えなくなる場合がある。
【００２６】
硫酸洗浄後、１５〜６０分静置沈降させた後に、上澄み液をデカンテーションにて除去して次に行う固液分離を容易にしてもよい。この時、静置沈降させる時間は１５分未満であると、ニッケル粉の沈降が不十分であり、十分なデカンテーションができないことがあり、また、６０分より長く静置沈降させると、硫酸水溶液中へのニッケル粉の溶出が進み、残留塩素含有量は低減されるが、比表面積と酸素値含有量が増加する恐れがある。好ましい静置沈降時間は、３０〜６０分である。
【００２７】
硫酸洗浄後、純水により洗浄し、次いでニッケルスラリーをろ過等により固液分離を行い、得られたニッケル粉を含む組成物の乾燥を行う。
硫酸洗浄後の純水洗浄には、（１）硫酸洗浄したニッケルスラリーに純水を加えて洗浄する、（２）硫酸洗浄後のニッケルスラリーを固液分離してニッケルを含む組成物とした後に純水を加えて水スラリーとして洗浄する、（３）硫酸洗浄したニッケルスラリーに純水を加えて洗浄し、固液分離してニッケルを含む組成物としてさらに純水を加えて水スラリーにし再度洗浄する方法が挙げられ、そのいずれの方法でもよい。また純水洗浄を複数回繰り返してもよく、純水洗浄後に静置沈降してデカンテーションを行い、固液分離を容易にすることもできる。
【００２８】
純水による洗浄後は固液分離を行い、ニッケル粉を含む組成物とするが、この組成物の含水率は２０質量％以下であるようにする。含水率が２０質量％を超えると、ろ過されずに残留した水分中に含まれる不純物がニッケル粉に再付着して、ニッケル粉の不純物濃度が高くなるためである。含水率の下限は特に限定されず、ろ過方法及び用いる装置により適宜設定すればよいが、概ね１５質量％程度とすることが好ましい。固液分離に使用する装置は特に限定されるものではないが、吸引ろ過装置を用いることが好ましい。
【００２９】
乾燥は、工程（Ａ）と同様、一般的な乾燥機を使用し、大気中で行うことができるが、１８０℃より高温で乾燥を行うと粒子の連結が生じ、ニッケル粉の分散性に影響を与える場合があるため、乾燥温度は１８０℃以下とするのが好ましい。乾燥温度の下限は特に限定されないが、１００℃未満では所望の乾燥状態に達するまでに時間を要するので、生産性が低下してしまう。乾燥雰囲気は、真空あるいは不活性ガスとしてもよい。
【００３０】
［工程Ｅ］
工程（Ｅ）は、工程（Ｄ）で得られた洗浄後のニッケル粉をジェットミルで解砕する工程である。ジェットミルとしては、その種類によって制限されず、例えば気流旋回式ジェットミルを用いることができる。
【００３１】
工程（Ｄ）で硫酸洗浄を行って乾燥させたニッケル粉は、硫酸洗浄を行わず乾燥させたニッケル粉よりも凝集して粗大粒子が発生しやすいため、解砕により粗大粒子を抑制する。気流旋回式ジェットミルは、解砕圧によってその能力が決まるが、通常０．０５〜１．５ＭＰａとする。解砕圧は０．１〜１ＭＰａであることが好ましく、より好ましいのは０．３５〜０．６５ＭＰａである。解砕圧が０．１ＭＰａ未満であると、凝集粉が解れず分散されないことがあり、解砕圧が１ＭＰａを超えると圧力が強すぎてニッケル粉がつぶれて形状が変化することがある。
また、ジェットミルによる処理速度は、特に限定されないが、０．５〜２０ｋｇ／ｈｒの範囲が好ましい。０．５ｋｇ／ｈｒ未満だと生産性が低下し、２０ｋｇ／ｈｒを超えると分散されていないニッケル粉が存在するなど均一性を損なう場合がある。
【００３２】
こうして得られたニッケル粉は、塩素含有量が２００質量ｐｐｍ以下に低減しており、その他の不純物濃度も低い。しかも、凝集による粗大粒子の発生も抑制されている。
【００３３】
２．ニッケルペースト
本発明で得られたニッケル粉は、上記のような特徴を有するために、ＭＣＬＬの内部や外部電極、電磁波シールドなどに適用されるニッケルペーストとして使用することができる。
【００３４】
ニッケルペーストは、少なくともニッケル粉にバインダー樹脂と有機溶剤を配合して構成される。バインダー樹脂としては、エチルセルロース、疎水性エチルヒドロキシエチルセルロース、疎水性ヒドロキシエチルエチルセルロース、ポリビニルプチラール、アクリル樹脂が好ましい。有機溶剤としては、ターピネオール、イソボルニルアセテート、ジヒドロターピニルアセテート、エチレングリコールモノブチルエーテルアセテートが好ましい。さらに、必要に応じてセラミック粉末（共材）、分散剤、消泡剤、可塑剤、増粘剤、キレート剤など公知の添加剤を加えることもできる。
【００３５】
本発明で得られたニッケル粉を使用したニッケルペーストは、塗布膜の表面粗さが小さく、不純物濃度も低いため、上記分野のさらなる薄層化を実現させることができる。塗布膜の表面粗さは、基板にニッケルペーストを印刷し乾燥させ、膜厚１μｍの乾燥膜を作成したときの算術平均表面粗さＲａ（ＪＩＳ  Ｂ０６０１−２００１に基づいて測定）であり、０．１８μｍ以下であることが好ましい。算術平均表面粗さＲａが０．１８μｍを超えるとＭＬＣＣの薄層化が達成できないことがある。好ましくは算術平均表面粗さＲａが０．１２μｍ以下であり、小型化、高容量化されたＭＬＣＣに好適である。
【実施例】
【００３６】
以下に、実施例に基づき本発明を具体的に説明するが、本発明は、これら実施例によって何ら限定されるものではない。なお、ニッケル粉中の塩素濃度、ニッケルペーストの塗布乾燥膜の表面粗さは次の方法で測定した。
【００３７】
［ニッケル粉中の塩素濃度］
本実施例および比較例では、塩素濃度を蛍光Ｘ線定量分析装置（ＰＡＮａｌｙｔｉｃａｌ社製Ｍａｇｉｘ）にて測定し検量線法で評価した。
【００３８】
［乾燥膜表面粗さ］
まず、ターピネオール溶液に対して２０質量％のエチルセルロース（バインダー樹脂）を、８０質量％のターピネオール（有機溶剤）に添加して攪拌しながら８０℃に加熱し、エチルセルロースの溶け込んだターピネオール溶液を作成する。続いて、この溶液を１８質量％、本実施例および比較例で得られたニッケル粉を５４質量％、ターピネオールを２８質量％秤量し、３本ロールミルにて混練して導電ペーストを作成した。
次に、作成した導電ペーストを、１インチ角のガラス基板上にスクリーン印刷し、１２０℃で１時間乾燥させ、１０ｍｍ角、膜厚１μｍの乾燥膜を作成した。この乾燥膜について算術平均表面粗さＲａを測定した。算術表面粗さＲａは、ＪＩＳ  Ｂ０６０１−２００１の規格に基づいて測定した。
【００３９】
（実施例１）
ニッケル濃度６０ｇ／Ｌの塩化ニッケル水溶液と、２４質量％の水酸化ナトリウム水溶液をｐＨ８．３で一定となるように調整しながら反応槽に連続的に添加することで、水酸化ニッケルを生成させた。生成した水酸化ニッケル粉をろ過し、スラリー濃度１００ｇ／Ｌとなるように純水に再スラリー化することで水洗した。その後、大気乾燥機を用いて１２０℃で２４時間乾燥し、水酸化ニッケル粉を得た。得られた水酸化ニッケル粉を、空気中４６０℃で２時間加熱し、酸化ニッケル粉を得た。得られた酸化ニッケル粉を、水素雰囲気中４００℃で３時間還元し、ニッケル粉を得た。
得られたニッケル粉から１ｋｇを採取し、０．１３質量％の硫酸水溶液４Ｌ（ニッケルに対して０．５２質量％）に懸濁させ、３０℃で３０分間攪拌を実施した。洗浄後３０分間静置沈降してデカンテーションを行い、次いでニッケルスラリーを吸引ろ過により固液分離した。分離されたニッケル粉を含む組成物を４Ｌの純水中で３０分攪拌して水洗し、吸引ろ過を行った。吸引ろ過後のニッケル粉を含む組成物の含水率は１８質量％であった。その後、大気乾燥機を用いて１２０℃で１２時間乾燥し、＃１００の篩にかけ、ニッケル粉を得た。
得られたニッケル粉を、気流旋回式ジェットミル（日本ニューマチック社製  ＰＪＭ−２００ＳＰ）を使用し、解砕圧０．５ＭＰａ、処理速度１０ｋｇ／ｈｒで解砕処理を行い、ニッケル粉を得た。
得られたニッケル粉の残留塩素濃度およびニッケルペーストの乾燥膜の表面粗さを表１に併記した。
【００４０】
（実施例２〜４）
表１に記載したように、気流旋回式ジェットミルの条件を変えた以外は実施例１と同様にしてニッケル粉およびニッケルペーストを作製した。ニッケル粉の塩素濃度およびニッケルペーストの乾燥膜の表面粗さを表１に併記した。
【００４１】
（実施例５）
表１に記載したように、０．５質量％の硫酸水溶液４Ｌ（ニッケルに対して２．０質量％）とした以外は実施例１と同様にしてニッケル粉およびニッケルペーストを作製した。ニッケル粉の塩素濃度およびニッケルペーストの乾燥膜の表面粗さを表１に併記した。
【００４２】
（実施例６）
表１に記載したように、純水中で３０分攪拌して水洗し、吸引ろ過を行った後のニッケル粉を含む組成物の含水率を１５質量％とした以外は実施例１と同様にしてニッケル粉およびニッケルペーストを作製した。ニッケル粉の塩素濃度およびニッケルペーストの乾燥膜の表面粗さを表１に併記した。
【００４３】
（実施例７，８）
表１に記載したように、気流旋回式ジェットミルの条件（解砕圧）を変えた以外は実施例１と同様にしてニッケル粉およびニッケルペーストを作製した。ニッケル粉の塩素濃度およびニッケルペーストの乾燥膜の表面粗さを表１に併記した。
【００４４】
（比較例１）
表２に記載したように、硫酸洗浄しなかった以外は実施例１と同様にしてニッケル粉およびニッケルペーストを作製した。純水洗浄して固液分離後のニッケル粉を含む組成物の含水率、ニッケル粉の塩素濃度およびニッケルペーストの乾燥膜の表面粗さを表２に併記した。
【００４５】
（比較例２）
表２に記載したように、純水洗浄後の吸引ろ過の条件を変更した以外は実施例１と同様にしてニッケル粉およびニッケルペーストを作製した。純水洗浄して固液分離後のニッケル粉を含む組成物の含水率、ニッケル粉の塩素濃度およびニッケルペーストの乾燥膜の表面粗さを表２に併記した。
【００４６】
（比較例３）
表２に記載したように、気流旋回式ジェットミル処理をしなかった以外は実施例１と同様にしてニッケル粉およびニッケルペーストを作製した。ニッケル粉の塩素濃度およびニッケルペーストの乾燥膜の表面粗さを表２に併記した。
【００４７】
（比較例４）
表２に記載したように、０．７５質量％の硫酸水溶液４Ｌ（ニッケルに対して３．０質量％）とした以外は実施例１と同様にしてニッケル粉を作製した。なお得られたニッケル粉は比表面積が著しく増加していたため、ニッケルペーストを作製して乾燥膜の表面粗さの測定は行わなかった。ニッケル粉の塩素濃度のみ表２に併記した。
【００４８】
（比較例５）
表２に記載したように、硫酸水溶液による撹拌時の温度６０℃とした以外は実施例１と同様にしてニッケル粉を作製した。なお、得られたニッケル粉は、比較例４と同じく比表面積が著しく増加していたため、ニッケルペーストを作製して乾燥膜の表面粗さの測定は行わなかった。ニッケル粉の塩素濃度のみ表２に併記した。
【００４９】
以下各実施例、比較例の結果を表に示す。表１および表２における総合評価として、ニッケル粉中塩素濃度が２００質量ｐｐｍ以下、かつ表面粗さが０．１２μｍ以下であるものを良（○）、塩素濃度が２００質量ｐｐｍ以下であり表面粗さが０．１２〜０．１８μｍであるものを（△）とし、一方、塩素濃度が２００質量ｐｐｍを越えるか、表面粗さが０．１８μｍを超えるものは不可（×）とした。
【００５０】
【表１】
2015040329.tif 000002
【００５１】
【表２】
2015040329.tif 000003
【００５２】
「評価」
表１から明らかなように、実施例１〜８は、本発明の条件でニッケル粉を製造したので、塩素濃度が低く、ニッケルペーストの乾燥膜の表面粗さも平坦で優れていることがわかる。なお、実施例４，は、ジェットミルの処理速度を上げるか解砕圧を変えたために、ニッケルペーストの乾燥膜の表面粗さがやや粗いが実用上問題のないレベルである。また、実施例７は、ジェットミルの解砕圧が０．１ＭＰａよりも低いため分散不足でニッケルペーストの乾燥膜の表面粗さがやや粗くなり、実施例８は、ジェットミルの解砕圧が１．０ＭＰａよりも高いため、ニッケル粉同士の衝突でニッケル粉の形状が変化して、ニッケルペーストの乾燥膜の表面粗さがやや粗くなったが、他の条件を最適化すれば実用上問題のないレベルとすることができる。
【００５３】
これに対し、比較例１は、硫酸洗浄をしなかったため、ニッケル粉の塩素濃度が高く不可となった。比較例２は、純水洗浄後、吸引ろ過して得られたニッケル粉を含む組成物の含水率が２０質量％よりも高いために塩素濃度が高く不可となった。比較例３は、ジェットミルによる処理をしなかったため、ニッケルペーストの乾燥膜の表面粗さが粗く不可となった。また、比較例４は、硫酸洗浄の条件を変え、硫酸濃度を高くしすぎたため、得られたニッケル粉は比表面積が著しく増加していた。比較例５は、硫酸洗浄の洗浄温度を高くしすぎたため、得られたニッケル粉は比表面積が著しく増加していた。このようなケースでは、ニッケル粉の塩素濃度は低下するが、ニッケルペーストを作製するとニッケルペーストの粘度が増大しすぎることがある。
【産業上の利用可能性】
【００５４】
本発明によれば、均一な粒子径のニッケル粉を低コストで製造でき、得られたニッケル粉の塩素や酸素含有量が低減されているので、ニッケルペーストにしたとき乾燥膜の表面粗さが小さく、積層セラミックコンデンサの内部電極など電子部材用の材料として好適である。